СПОСОБ ПОЛУЧЕНИЯ ПОРОШКОВ ВЫСОКОБОРИРОВАННОГО АЛМАЗА
METHOD OF PRODUCING POWDERS OF HIGHLY-PURIFIED DIAMOND

21
-3
Изобретение относится к области синтеза алмаза, и, в частности, к методам синтеза порошков алмазов, легированных бором в концентрации выше 10 атом/см. Отличительной особенностью данного материала является металлический тип проводимости и наличие сверхпроводимости при низких температурах, что определяет его востребованность в таких областях как электрохимия, биохимия, электроанализ, электронные и электромеханические устройства. Потребность в микронных и субмикронных порошках высоколегированного бором алмаза обусловлена тем, что они могут быть использованы для получения проводящих и сверхпроводящих композитов, которые обладают исключительной твердостью.
В настоящее время для получения высокоборированных алмазных порошков существует два основных технологических подхода. Первый основан на разложении газообразных веществ, содержащих бор и углерод с последующим реакционным осаждением борированных алмазов на подложке, при этом давление газовой среды чаще всего не превышает 10 атмосфер. Второй основан на проведении реакции веществ содержащих бор и углерод в условиях высоких давлений не менее 4 ГПа и температур не менее 1200°С, то есть в области термодинамической стабильности алмаза.
2
6
4
2
19
3
Известен способ (патент США US 7144753, опубл. 26.05.2005, МПК H01L 21/00 (2006.01)) получения легированного бором нанокристаллического алмаза из газовой смеси соединения бора, метана, водорода и аргона на подложку, причем в качестве соединения бора берут ВН, а соотношение CH/Н/Ar составляет (1%/5%/95%). Получаемые алмазные зерна имеют размер примерно 10-15 нм, толщина пленки наноалмазов около 4 мкм, а уровень легирования 10 атом/см.
К основным недостаткам методов, основанных на разложении веществ из газовой фазы и осаждении на подложке, относятся: большая длительность процесса; невысокий выход конечного материала с единичного цикла синтеза; трудность получения отдельных монокристаллов микронного размера, поскольку растущие кристаллы срастаются, формируя поликристаллы. Группа методов, основанных на разложении и осаждении на подложке веществ из газовой фазы, используется в основном для синтеза пленок борированных алмазных и алмазоподобных материалов.
Известны способы получения борированных алмазных порошков путем дробления с последующим разделением на фракции определенной зернистости пленок борированного алмаза, полученных осаждением из газовой фазы. Однако такой подход не устраняет недостатки способов синтеза из газовой фазы, а добавляет дополнительные операции.
Известен способ получения легированного бором алмазного порошка (патент Китая CN 106119807, опубл. 16.11.2016, МПК С23С 16/27, С23С 16/56(2006.01), С23С 16/02(2006.01), С01В 32/26(2006.01)) путем наращивания алмазного слоя на частицы борсодержащего соединения (чистый бор, нитрида бора, борида титана) методом HFCVD (химического осаждения из газовой фазы с использованием горячей нити) с использованием газовой смеси, содержащей 0.5%-2% метана, при температуре 2000-2200°С, и температуре подложки 650-950°С в течение 1-6 часов, и последующего вакуумного отжига частиц с наращенным алмазным слоем при 1100-1600°С, в течение 3-6 часов.
К недостаткам способа можно отнести сложность и длительность процесса, сложность контроля степени легирования бором, и наличие в конечном материале примесей (азот, титан).
Известен способ получения наночастиц алмаза, легированных бором (патент Японии JP 6241943 B2, опубл. 05.10.2015, МПК С01В 31/06(2006.01)), включающий стадию приготовления смеси бора или его соединения и наночастиц алмаза, нагревание смеси в атмосфере водорода предпочтительно при температуре 700-1000°С.
21
-3
К недостаткам способа можно отнести то, что таким способом невозможно получить алмазы с высоким уровнем легирования, то есть более 10 атом/см.
2
3
2
6
Известен способ получения нанокристаллического алмазного материала, легированного бором (патент Китая CN 110256078, опубл. 20.09.2019, МПК С04В 35/52(2006.01), С04В 35/622(2006.01), С04В 35/626(2006.01), путем смешивания алмазного порошка 50-100 нм с источником бора, объемна доля которого составляет 0,05-1%, в качестве которого используют одно из: бор, ВО, ВО, ВО, ВО, а также борную кислоту; и последующей обработки полученной смеси при давлении 10-15 ГПа и температуре 1800-2300°С.
К недостаткам метода можно отнести относительно высокие параметры обработки при давлении и температуре и невозможность получать данным способом микронные и субмикронные порошки алмаза, легированного бором.
4
Известен способ (международная заявка WO 2004035197 A1, опубл. 29.04.2004, МПК B01J 3/06) получения допированных бором голубых алмазов из гомогенной смеси графита, катализатора-растворителя, источника бора и опционально затравочных кристаллов алмаза, подвергаемой воздействию высоких давлений и температур. При этом источник бора берут из списка: ВС, сплав FeB, металлический бор, порошок аморфного бора; причем общее содержание бора в смеси 0.1-0.5% по весу; давление воздействия выбирают в диапазоне 5-10 ГПа, а температуру в диапазоне 1300-2000°С.
К недостаткам способа можно отнести необходимость использования катализатора-растворителя, как правило, представляющего собой метал группы железа, или сплав таких металлов, что ухудшает рабочие характеристики получаемого алмаза, и, в частности, температурную устойчивость. Кроме того, такой способ не позволяет достигать высокой степени легирования.
4
10
16
2
21
-3
Наиболее близок к заявляемому способ, описанный в (Zibrov IP, Filonenko VP. Heavily boron doped diamond powder: synthesis and rietveld refinement. Crystals. 2018, Vol. 8, pages 297-7, DOI: 10.3390/cryst8070297). Способ заключается в обработке при давлении 8 ГПа и температуре 1700°С смеси аморфного глобулярного углерода с СВНО (1,7-ди(оксиметил)-М-карборан). Полученные микрокристаллы алмаза имели размер частиц до 5 мкм, увеличенный до  параметр элементарной ячейки и концентрацию легирующей добавки бора в решетке алмаза до ~2-3% (3.5-5.2*10 см).
К недостаткам способа можно отнести необходимость использования водородсодержащего соединения, что при давлении 8 ГПа и температуре 1700°С увеличивает вероятность разгерметизации и взрывов рабочей камеры, и ограничивает объем получаемого за один цикл обработки конечного материала. Кроме того, способ не позволяет варьировать параметры термобарической обработки, таким образом, чтоб получать порошки алмаза микронного и субмикронного размера.
21
-3
Задачей предлагаемого технического решения является устранение указанных недостатков, и в частности исключение использования водородсодержащего вещества, и получение алмазных порошков микронных около 1-10 мкм и субмикронных 0.1-1 мкм размеров, содержащих легирующую добавку бора в концентрации не менее 10 атом/см. Кроме того, решается задача получения алмазных порошков заданной зернистости в микронном и субмикронном диапазонах.
21
-3
Исследование предлагаемого решения позволило установить, что дисперсность и уровень легирования бором получаемых алмазных порошков определяется состоянием исходного углеродного материала, и, в частности, его дисперсностью и уровнем легирования бором. Было установлено, что исходный углеродный материал может быть борированным графитом, который может быть получен из смеси наноглобулярного углерода и рентгеноаморфного бора путем воздействия высоким давлением и температурой, при этом давление должно быть ниже, чем давление, необходимое для синтеза алмаза. Было установлено, что варьирование атомного соотношения бора и углерода в смеси наноглобулярного углерода и рентгеноаморфного бора, а также варьирование параметров термобарической обработки позволяет получать легированные бором порошки графита различной зернистости и кристаллического совершенства. При этом различие в зернистости и кристаллическом совершенстве таких порошков графита позволяет при соответствующей дальнейшей термобарической обработке получать алмазные порошки микронных около 1-10 мкм и субмикронных 0.1-1 мкм размеров, содержащих легирующую добавку бора в концентрации не менее 10 атом/см.
Цель достигается тем, что наноглобулярный углерод и рентгеноаморфный бор берут в атомном соотношении бор/углерод от 1/10 до 1/20, смешивают и обрабатывают давлением в диапазоне 3-6 ГПа температурой в диапазоне 1400-1700°С и получают порошки борированного графита, которые затем обрабатывают при давлении 8 ГПа и температуре 1600-1800°С.
Техническое решение подтверждается фигурами 1-4. На фиг. 1 приведено изображение порошка исходного бора, полученное с помощью сканирующего электронного микроскопа. Видно, что размер частиц составляет 0,02÷2 мкм. На фиг. 2 приведено изображение наноглобулярного углерода, полученное с помощью просвечивающего электронного микроскопа. На фиг. 3 приведено изображение, полученное с помощью просвечивающего электронного микроскопа, высокоборированного порошка алмаза, полученного по примеру 1. На фиг. 4 приведено изображение, полученное с помощью сканирующего электронного микроскопа, высокоборированного порошка алмаза, полученного по примеру 2.
Пример 1
Берут рентгеноаморфный бор с размером частиц до 2 мкм (Фиг. 1) и глобулярный наноуглерод с размером частиц 20-70 нм (Фиг. 2) в соотношении 1/10, смешивают в агатовой ступке в этиловом спирте с наложением ультразвука; высушивают на воздухе при 100°С в течение 1 часа; помещают в контейнер высокого давления; обрабатывают при давлении 3 ГПа, температуре 1400°С в течение 60 секунд; температуру снижают до комнатной, давление снижают до атмосферного; разбирают контейнер; вещество помещают в контейнер высокого давления; обрабатывают при давлении 8 ГПа, температуре 1600°С в течение 60 секунд; температуру снижают до комнатной, давление снижают до атмосферного; разбирают контейнер.
21
-3
Получаемое вещество содержит алмазы с размером частиц до 1 мкм и концентрацией бора не менее 10 атом/см в количестве не менее 70 вес. %.
Пример 2
Берут рентгеноаморфный бор с размером частиц до 2 мкм (Фиг. 1) и глобулярный наноуглерод с размером частиц 20-70 нм (Фиг. 2) в соотношении 1/15, смешивают в агатовой ступке в этиловом спирте с наложением ультразвука; высушивают на воздухе при 100°С в течение 1 часа; помещают в контейнер высокого давления; обрабатывают при давлении 3 ГПа, температуре 1550°С в течение 60 секунд; температуру снижают до комнатной, давление снижают до атмосферного; разбирают контейнер; вещество помещают в контейнер высокого давления; обрабатывают при давлении 8 ГПа, температуре 1700°С в течение 60 секунд; температуру снижают до комнатной, давление снижают до атмосферного; разбирают контейнер.
21
-3
Получаемое вещество содержит алмазы со средним размером частиц около 4 мкм и концентрацией бора не менее 10 атом/см в количестве не менее 70 вес. %.
Пример 3
Берут рентгеноаморфный бор с размером частиц до 2 мкм (Фиг. 1) и глобулярный наноуглерод с размером частиц 20-70 нм (Фиг. 2) в соотношении 1/20, смешивают в агатовой ступке в этиловом спирте с наложением ультразвука; высушивают на воздухе при 100°С в течение 1 часа; помещают в контейнер высокого давления; обрабатывают при давлении 6 ГПа, температуре 1700°С в течение 60 секунд; температуру снижают до комнатной, давление снижают до атмосферного; разбирают контейнер; вещество помещают в контейнер высокого давления; обрабатывают при давлении 8 ГПа, температуре 1800°С в течение 60 секунд; температуру снижают до комнатной, давление снижают до атмосферного; разбирают контейнер.
21
-3
Получаемое вещество содержит алмазы со средним размером частиц около 12 мкм и концентрацией бора не менее 10 атом/см в количестве не менее 70 вес. %.
21
-3
Способ позволяет получать порошки алмазов, имеющие размеры частиц микронных около 1-10 мкм и субмикронных 0.1-1 мкм размеров, легированные бором в концентрации не менее 10 атом/см.